(57)【要約】【課題】  水による拭き取り施工が可能で、かつ、下地の動きに追従する事で目地の割れや欠けを生じにくく、タイル及び石材等の建材の割れを防ぐことができる、作業性、弾力性、接着性及び耐水性に優れた目地材組成物、該目地材組成物を使用した目地形成方法、及び目地構造を提供する。【解決手段】  （ａ）加水分解性珪素基を有する重合体、及び（ｂ）シリコーン系界面活性剤を含有し、前記（ａ）重合体１００重量部に対し、前記（ｂ）界面活性剤５〜５０重量部を配合してなるようにした。【選択図】  図２
2007277480.tif 000002
【特許請求の範囲】
【請求項１】
（ａ）加水分解性珪素基を有する重合体、及び（ｂ）シリコーン系界面活性剤を含有し、前記（ａ）重合体１００重量部に対し、前記（ｂ）界面活性剤５〜５０重量部を配合してなることを特徴とする目地材組成物。
【請求項２】
前記（ａ）重合体１００重量部に対し、前記（ｂ）界面活性剤１５〜３５重量部を配合してなることを特徴とする請求項１記載の目地材組成物。
【請求項３】
さらに、（ｃ）シランカップリング剤を含有することを特徴とする請求項１又は２記載の目地材組成物。
【請求項４】
２３℃の粘度が５０〜７００Ｐａ・ｓであることを特徴とする請求項１〜３のいずれか１項記載の目地材組成物。
【請求項５】
タイル又は石材間に形成される目地間隙に充填されることを特徴とする請求項１〜４のいずれか１項記載の目地材組成物。
【請求項６】
目地材をタイル又は石材間に形成される目地間隙に詰めて目地を形成する方法であって、前記目地材が請求項１〜５のいずれか１項記載の目地材組成物であることを特徴とする目地形成方法。
【請求項７】
塗り目地法により前記目地材を充填することを特徴とする請求項６記載の目地形成方法。
【請求項８】
目地間隙に目地材が充填された目地構造であって、前記目地材が請求項１〜５のいずれか１項記載の目地材組成物であることを特徴とする目地構造。
【発明の詳細な説明】
【技術分野】
【０００１】
本発明は、タイルや石材間等の建材同士の間に形成される目地間隙に充填される目地材組成物、該目地材組成物を用いた目地形成方法、及び目地構造に関し、より詳しくは、水による拭き取り施工性が良好であり、かつ、弾力性、接着性及び耐水性に優れた目地材組成物、該目地材組成物を使用して塗り目地法等にて目地を形成する方法、及び目地構造に関する。
【背景技術】
【０００２】
従来、タイル及び石材間に形成される目地間隙への目地詰めには、一般にセメントを主成分とする無機系目地材が用いられていた。このような目地材の目地詰め方法としては施工効率のよい塗り目地法が広く採用されている。この塗り目地法は、ペースト状の目地材を床や壁のタイル又は石材の一面に塗り込み、目地間隙に目地材を充填し、その後、タイル又は石材の表面の余分な目地材を拭き取る方法であり、きわめて効率良く目地詰めを行うことができる（例えば、特許文献１及び２等参照）。
【０００３】
無機系目地材は水性な為、目地詰め施工中にタイル表面に付着した余分な目地材を水で湿らせたスポンジなどで容易に拭き取ることができる。しかしながら、無機系目地材は弾力性に乏しい為、たわみが生じる下地に施工された場合、割れや欠けを生じ易く、また下地の動きに追従できず、タイル割れを起こすといった問題があった。
【０００４】
前記問題点を解決するために、近年、無機系目地材にかわり、弾性のある有機系目地材が使用される傾向にあるが、有機系目地材は非水性な為、塗り目地により目地詰めを行った場合、目地詰め後、タイル表面に付着した余分な目地材をかき取った後、さらにタイル表面に残存している目地材の汚れを拭き取る為に有機溶剤を用いる必要があり、洗浄作業が煩雑であった。塗り目地法以外の施工方法としては、たとえば、目地の部分のみに目地材を詰める一本目地や、タイル表面をマスキング処理し、目地材を充填した後、マスキング塗膜を剥離除去する方法等があるが（特許文献３）、いずれも無機系目地材に比べて作業性が劣るといった問題があった。
【特許文献１】特開平５−１５６７８１号公報
【特許文献２】特開２００１−４９２４０号公報
【特許文献３】特開昭６３−２９５２０７号公報
【発明の開示】
【発明が解決しようとする課題】
【０００５】
本発明は、上記の従来技術に伴う問題を解決するものであって、その目的は水による拭き取り施工が可能で、かつ、下地の動きに追従する事で目地の割れや欠けを生じにくく、タイル及び石材等の建材の割れを防ぐことができる、作業性、弾力性、接着性及び耐水性に優れた目地材組成物、該目地材組成物を使用した目地形成方法、及び目地構造を提供するものである。
【課題を解決するための手段】
【０００６】
本発明者らは、（ａ）加水分解性珪素基を有する重合体１００重量部に対し、（ｂ）シリコーン系界面活性剤５〜５０重量部を配合することにより、水による拭き取り施工が可能になることを見いだし、本発明に至った。
即ち、本発明の目地材組成物は、（ａ）加水分解性珪素基を有する重合体、及び（ｂ）シリコーン系界面活性剤を含有し、前記（ａ）重合体１００重量部に対し、前記（ｂ）界面活性剤５〜５０重量部、より好ましくは１５〜３５重量部を配合してなることを特徴とする。本発明の目地材組成物は、２３℃における粘度が５０〜７００Ｐａ・ｓであることが好ましい。
【０００７】
本発明の目地材組成物は、さらに、（ｃ）シランカップリング剤を含有することが好ましく、前記（ａ）重合体１００重量部に対し、前記（ｃ）シランカップリング剤を０．５〜１０重量部配合することがより好適である。前記（ｃ）シランカップリング剤がアミノシランであることが好ましい。
【０００８】
本発明の目地形成方法は、目地材をタイル又は石材間に形成される目地間隙に詰めて目地を形成する方法であって、前記目地材が本発明の目地材組成物であることを特徴とする。本発明方法において、塗り目地法により前記目地材を目地間隙に充填することが好ましい。
【０００９】
本発明の目地構造は、目地間隙に目地材が充填された目地構造であって、前記目地材が本発明の目地材組成物であることを特徴とする。
【発明の効果】
【００１０】
本発明によれば、水による拭き取りが可能となり、塗り目地法によって効率の良く施工ができると共に、下地の動きに追従することで目地の割れや欠けを生じにくく、タイルまたは石材の割れを防ぐという効果を達成することができる。
【発明を実施するための最良の形態】
【００１１】
以下に本発明の実施の形態を説明するが、これらは例示的に示されるもので、本発明の技術思想から逸脱しない限り種々の変形が可能なことは言うまでもない。
【００１２】
本発明の目地材組成物は、（ａ）加水分解性珪素基を有する重合体、及び（ｂ）シリコーン系界面活性剤を含有する。
本発明の目地材組成物の成分（ａ）加水分解性珪素基を有する重合体としては、珪素原子に結合した水酸基又は加水分解性基を有し、シロキサン結合を形成することにより架橋しうる珪素含有基、すなわち加水分解性珪素基を有する有機重合体が使用される。
【００１３】
前記加水分解性珪素基は、特に限定はないが、分子内に１〜６個含まれるのが一般的ある。加水分解性珪素基の位置は特に限定されず、有機重合体分子鎖の末端あるいは内部にあってもよく、両方にあってもよいが、分子鎖末端にあることが好ましい。更に、加水分解性珪素基は、架橋しやすく製造しやすい下記一般式（１）で示されるものが好ましい。
【００１４】
【化１】
2007277480.tif 000003
〔式（１）中、Ｒは炭素数１〜２０の置換もしくは非置換の１価の有機基であり、炭素数１〜２０のアルキル基、炭素数６〜２０のアリール基又は炭素数７〜２０のアラルキル基が好ましく、メチル基が最も好ましい。Ｒが複数存在する場合、それらは同じであっても異なってもよい。Ｘは水酸基又は加水分解性基であり、ハロゲン原子、水素原子、水酸基、アルコキシ基、アシルオキシ基、ケトキシメート基、アミド基、酸アミド基、メルカプト基、アルケニルオキシ基及びアミノオキシ基から選択される基が好ましく、アルコキシ基がより好ましく、メトキシ基が最も好ましい。Ｘが複数存在する場合、それらは同じであっても異なってもよい。ｎは１、２又は３であり、２が最も好ましい。〕
【００１５】
前記加水分解性珪素基を有する重合体（ａ）において、加水分解性珪素基が複数存在する場合、これらは同じであっても異なっていてもよく、さらに、前記式（１）中のｎの数も同じであっても異なっていてもよい。また、含有される加水分解性珪素基の異なる有機系重合体を２種類以上用いてもよい。
【００１６】
前記加水分解性珪素基を有する重合体（ａ）における重合体は、特に限定されないが、例えば、主鎖がそれぞれオルガノシロキサンを含有していてもよい、ポリオキシアルキレン系重合体、ビニル変性ポリオキシアルキレン系重合体、（メタ）アクリル変性ポリオキシアルキレン系重合体、（メタ）アクリル系重合体、ビニル系重合体、ポリエステル系重合体、（メタ）アクリル酸エステル重合体、ポリイソブチレン系重合体及びこれらの共重合体（例えば、特開２００３−２３８７９５号公報、特開２０００−１６９５４４号公報、特開２００４−０５９７８２号公報、特開２００４−５１８３０号公報、特開２００３−１３８１５１号公報及び特開２００１−４００３７号公報等参照。）が好適な例として挙げることができる。これらの重合体（ａ）は１種のみで用いてもよく、２種以上併用してもよい。なお、本発明において、アクリルとメタクリルを併せて（メタ）アクリルと称する。
【００１７】
前記重合体（ａ）としては、具体的には加水分解性珪素基を有するポリオキシアルキレン系重合体、加水分解性珪素基を有する（メタ）アクリル系重合体、加水分解性珪素基を有する（メタ）アクリル変性ポリオキシアルキレン系重合体、並びにこれらの混合物が好適な例として挙げられる。
前記加水分解性珪素基を有する（メタ）アクリル系重合体としては、加水分解性珪素基を分子鎖末端に有する（メタ）アクリル系有機重合体がより好ましい。該加水分解性珪素基を末端に有する（メタ）アクリル系重合体の製造法は、特に限定されないが、制御ラジカル重合法が好ましく、リビングラジカル重合法がより好ましく、原子移動ラジカル重合法がさらに好ましい。
【００１８】
前記加水分解性珪素基を有する重合体（ａ）の製造法は、特に限定されず、公知の合成法を利用することができる。前記加水分解性珪素基含有有機重合体として、加水分解性珪素基を含有し、主鎖がアクリル系重合体等のビニル系重合体であるものを用いる場合、ラジカル重合法で合成されたビニル系重合体を用いることが望ましい。
【００１９】
ラジカル重合法は、重合開始剤として、アゾ系化合物、過酸化物当を用いて、特定の官能基を有するモノマーとビニル系モノマーとを単に共重合させる一般的なラジカル重合法と、末端などの制御された位置に特定の官能基を導入することができる制御ラジカル重合法で合成されたビニル系重合体がより効果的である。
制御ラジカル重合法は、更に、特定の官能基を有する連鎖移動剤を用いて重合を行うことにより末端に官能基を有するビニル系重合体が得られる連鎖移動剤法と、重合生長末端が停止反応等を起こさずに生長するリビングラジカル重合法に分けられる。
【００２０】
リビングラジカル重合法は、任意の分子量を有し、分子量分布が狭く、粘度の低い重合体を得ることができ、且つ特定の官能基を有するモノマーを任意の位置に導入することが可能であるため、特に好ましい。なお、本発明において、末端が常に活性を持ち続けて分子鎖が生長していく重合に加え、末端が不活性化されたものと活性化されたものが平衡状態にありながら生長していく擬リビング重合もリビング重合に含まれるものである。
リビングラジカル重合法としては、コバルトポリフィリン錯体を用いる方法、ニトロキシド化合物当のラジカル捕捉剤を用いる方法、有機ハロゲン化合物やハロゲン化スルホニル化合物等を開始剤とし遷移金属錯体を触媒としてビニル系モノマーを重合する原子移動ラジカル重合（Atom Transfer Radical Polymerization：ＡＴＲＰ）法等が挙げられている。リビングラジカル重合法は特に限定されていないが、原子移動ラジカル重合法が好ましい。なお、本発明において、リバース原子移動ラジカル重合法、即ち、通常の原子移動ラジカル重合触媒がラジカルを発生させた時の高酸化状態、例えば、Ｃｕ（I）を触媒として用いたときのＣｕ（II’）に対し、過酸化物等の一般的なラジカル開始剤を作用させ、その結果として原子移動ラジカル重合と同様の平行を生み出す方法も原子移動ラジカル重合法に含まれるものである。
【００２１】
連鎖移動剤法としては、ハロゲン化炭化水素を連鎖移動剤として用いてハロゲン末端の重合体を得る方法や、水酸基含有メルカプタンあるいは水酸基含有ポリスルフィド等を連鎖移動剤として用いて水酸基末端の重合体を得る方法等が挙げられる。
例えば、有機ハロゲン化物又はハロゲン化スルホニル化合物等を開始剤とし、遷移金属錯体を触媒として、アクリル系単量体を主成分とするビニル系単量体をラジカル重合することにより、ハロゲンを末端に有するアクリル系重合体が製造される。本発明で用いられる加水分解性珪素基を分子鎖末端に有する（メタ）アクリル系重合体は、該ハロゲンを末端に有するアクリル系重合体のハロゲンを加水分解性珪素基に変換することにより得ることができる。変換方法は特に限定さえず、公知の方法を用いることができる。
【００２２】
前記加水分解性珪素基を有する重合体（ａ）の数平均分子量は３，０００〜３０，０００が好ましく、５，０００〜２０，０００が更に好ましく、一般に変成シリコーン樹脂と呼ばれるものを挙げることができる。これらの具体例としては、株式会社カネカ製の製品名ＳＡＴ２００、ＭＡ９０３、ＳＡ３１０Ｓ等、旭硝子株式会社製の製品名エクセスターＳ３６３０等などをあげることができる。
【００２３】
本発明の目地材組成物の成分（ｂ）シリコーン系界面活性剤としては、主鎖が例えばジメチルシロキサンとポリアルキレンオキサイドからなりメチルシロキサンが疎水基、アルキレンオキサイドが親水基にあたる非イオン系の界面活性剤で、ジメチルシロキサン主鎖に対し、Ｓｉ−Ｃ結合による側鎖変性コポリマー、もしくはＳｉ−Ｏ−Ｃ結合の末端変性ポリマーなどが挙げられる。これらは珪素濃度、ジメチルシロキサン部分の鎖長、アルキレンオキサイドの種類などの調節によって種々の製品が生産され、シリコーン界面活性剤、ウレタンフォーム用整泡剤、消泡剤等としても販売されている。これらの具体例としては、東レダウ株式会社のシルウェットＬ７６０４、ＦＺ２１６２、ＦＺ２２０７などが挙げられる。
【００２４】
該シリコーン系界面活性剤（ｂ）は前記加水分解性珪素基を有する重合体（ａ）１００重量部に対し５〜５０重量部を配合することが好ましい。５重量部未満では、タイル表面に付着した目地材の拭き取りが困難であり、５０重量部を越えると、硬化後にタイル側面との耐水接着性の点で問題がある。更に、成分（ａ）１００重量部に対し、成分（ｂ）１５〜３５重量部を配合することが、施工時の拭き取り性、硬化後のタイル側面への接着性の点で優れており、特に好ましい。
【００２５】
本発明の目地材組成物は、シランカップリング剤（ｃ）を配合することにより、より密着性を向上させることができる。該シランカップリング剤（ｃ）としては、例えば、下記式（２）で示されるようなアミノシラン類、γ−グリシドキシプロピルトリメトキシシランなどのエポキシシラン類、γ−メタクリロキシプロピルトリメトキシシランなどのアクリルシラン類、ビニルトリメトキシシランなどのビニルシラン類、γ−メルカプトプロピルトリメトキシシランなどのメルカプトシラン類、γ−イソシアネートプロピルトリメトキシシランなどのイソシアネートシラン類などが挙げられ、アミノシラン類が特に好ましい。これらシランカップリング剤は単独で用いられてもよく、２種以上併用してもよい。また、これらシランカップリング剤の共重合体であるアルコキシシラン類を用いてもよい。
【００２６】
【化２】
2007277480.tif 000004
〔式（２）中、Ｙは−ＮＨ2基及び／又は−ＮＨ−結合を含有し得るアルキル基、アリール基、アルコキシアルキル基、シクロアルキル基であり、Ｚは炭素数が１〜６までのアルキル基を表す。なお、３個のＺは同一であっても異なっていてもよい。ｎは１〜３の整数〕
【００２７】
上記アミノシラン類としては、具体的にはＮ−β−（アミノエチル）アミノプロピルトリメトキシシラン、アミノプロピルトリメトキシシラン、アミノエチルアミノプロピルメチルジメトキシシランなどが挙げられる。市販品としては例えば「ＫＢＭ６０３」、「ＫＢＭ９０３」〔信越化学工業（株）製〕等が挙げられる。これらアミノシラン類は単独で使用してもよいし、２種以上併用してもよい。また、アミノシラン類と他のシランカップリング剤を併用してもよい。
上記アミノシラン類はカルボニル化合物でブロックされていてもよく、該カルボニル化合物としては、例えばアセトン、メチルエチルケトン、メチルイソブチルケトン、シクロヘキサノンなどのケトン類や、アセトアルデヒド、プロピオンアルデヒド、ベンズアルデヒドなどのアルデヒド類が挙げられる。
【００２８】
シランカップリング剤（ｃ）の配合割合は特に限定されないが、成分（ａ）１００重量部に対し、０．５〜１０重量部配合することが好ましく、１〜５重量部配合することがより好ましい。
【００２９】
本発明の目地材組成物は、２３℃における粘度が５０〜７００Ｐａ・ｓであることが好ましく、８０〜５００Ｐａ・ｓがさらに好ましい。該粘度の目地材組成物を用いることにより、壁などの垂直面への目地施工時にも目地が垂れることなく、容易に目地間隙への目地詰めを行うことができ、目地施工時の作業性を著しく向上させることができる。
【００３０】
本発明の目地材組成物には更に、耐水接着性を向上させる目的でエポキシ樹脂を添加することができる。エポキシ樹脂としては、従来公知のものを広く使用でき、例えば、ビスフェノールＡ型エポキシ樹脂、ビスフェノールＦ型エポキシ樹脂、臭素化エポキシ樹脂、ノボラック型エポキシ樹脂、アルコール型エポキシ樹脂、水添ビスフェノールＡ型エポキシ樹脂、ビスフェノールＡプロピレンオキシド付加エポキシ樹脂等のグリシジルエーテル型エポキシ樹脂、アジピン酸ジグリシジルエステル、フタル酸ジグリシジルエステル、テトラヒドロフタル酸ジグリシジルエステル等のグリシジルエステル型エポキシ樹脂、ジグリシジルアニリン、ｐ−アミノフェノール型等のグリシジルアミン型エポキシ樹脂、各種変性エポキシ樹脂、脂環式エポキシ樹脂等が挙げられ、単独で、または混合して使用することができる。
【００３１】
また、必要に応じて、その他配合剤として加水分解性珪素基を有する重合体（ａ）の硬化触媒、硬化促進剤、硬化遅延剤、可塑剤、充填剤、接着付与剤、希釈剤、顔料、染料、脱水剤、紫外線吸収剤、光安定剤、酸化防止剤、防カビ剤等を添加してもよい。
【００３２】
本発明の目地形成方法は、目地材をタイルや石材間等の建材同士の間に形成される目地間隙に詰めて目地を形成する方法において、前記目地材として本発明の目地材組成物を用いるものである。目地を詰める施工方法は特に限定されず、公知の方法が適用可能であるが、塗り目地法を用いることが好ましい。すなわち、本発明の目地材組成物を床や壁のタイル又は石材等の建材の一面に塗り込み、目地間隙に目地詰めした後、タイルや石材等の建材表面に付着した目地材を水で除去する方法がより好ましい。タイルや石材等の建材表面に付着した目地材の除去方法としては特に限定はないが、例えば、水を含ませたスポンジを用いて建材表面の目地材を拭き取ることが好ましい。
【実施例】
【００３３】
以下、本発明を実施例により具体的に説明するが、これらの実施例は例示的に示されるもので限定的に解釈されるべきでないことはいうまでもない。
【００３４】
（実施例１〜６及び比較例１〜４）
表１に示す配合組成に従い、各配合物質を高粘度用混合撹拌機を使用して常温、減圧にて混合し、目地材組成物を得た。
【００３５】
【表１】
2007277480.tif 000005
【００３６】
表１における配合物質の配合量は重量部で示され、＊１〜＊１２は次の通りである。
＊１：ＳＡ３１０Ｓ（（株）カネカ製）
＊２：ＳＡＴ２００（（株）カネカ製）
＊３：シルウェットＦＺ２１６２（東レダウ（株）製）
＊４：シルウェットＬ７６０４（東レダウ（株）製）
＊５：ＫＢＭ６０３（信越化学工業（株）製）
＊６：ＫＢＭ９０３（信越化学工業（株）製）
＊７：ホワイトンＳＢ（白石工業（株）製、炭酸カルシウム）
＊８：白艶華ＣＣＲ（白石工業（株）製、炭酸カルシウム）
＊９：ジイソノニルフタレート
＊１０：テトラエトキシシリケート
＊１１：ネオスタンＵ−１００（日東化成（株）製）
＊１２：Ｒ８２０（石原産業（株）製）
【００３７】
（比較例５）
セメント粉末：４０重量部、細骨材：５９重量部、保水材（メチルセルロース）：１重量部を混合した粉末に、水を加えて混練りしたセメント系目地材組成物を得た。
【００３８】
（比較例６）
１液型変成シリコーン樹脂系シーリング材「ＰＯＳシール」（セメダイン（株）製）を目地材組成物として用いた。
【００３９】
前記得られた目地材組成物について下記試験を行った。
１）粘度
Ｂ型回転粘度計を用いて前記得られた目地材組成物の２３℃における粘度を測定した。結果を表２に示す。
【００４０】
２）作業性
壁面に磁器質タイルを貼り付け、約５ｍｍ幅の目地をタイル間に作製した。前記得られた目地材組成物を塗り目地法にて鏝で塗り広げながらタイル間の目地に充填し、その際の塗りやすさ及び垂直面における目地の垂れ防止性について評価した。結果を表２に示す。なお、塗りやすさ及び垂れ防止性の評価基準は下記の通りである。
塗りやすさ：５を最も塗りやすく良好とした５段階評価を行い、３以上については合格とした。
垂れ防止性：◎：垂れの発生なし、○：２時間放置後やや垂れの発生あり、×：塗布直後垂れの発生あり。
【００４１】
３）拭き取り施工性
壁面に磁器質タイルを貼り付け、約５ｍｍ幅の目地をタイル間に作製した。前記得られた目地材組成物を塗り目地法にて鏝で塗り広げながらタイル間の目地に充填し、その後余分な目地材を掻き取った。その後、水で湿らせたスポンジでタイル表面に付着した目地材を拭き取り清掃し、その際の拭き取り施工性を評価した。結果を表２に示す。
評価基準：◎：拭き取り施工性良好でタイル表面に目地材の付着残りなし、○：若干拭き取り施工に手間はかかるがタイル表面に目地材の付着残りなし、△：タイル表面に目地材が一部付着残りあり、×：タイル表面に目地材が大量に付着残りあり。
【００４２】
４）常態接着性
図１は常態接着性試験の試験体の概略説明図であり、（ａ）は断面図、（ｂ）は上面図である。図１において、１０はタイル、１２は目地材組成物である。
図１のように、５０ｍｍ角磁器質タイル１０を２つ並べ、タイル間に５ｍｍの目地幅を作成した後に前記得られた目地材組成物１２を充填し、２３℃５０％ＲＨにて７日間養生し試験体２０ａとした。
作製した試験体を試験機に取り付け５０ｍｍ／分の速度で引張り試験を行い、破壊するまでの応力を測定し、破壊状態を目視にて観察した。結果を表３に示す。表３中、破壊状態は、ｃｆ：目地材の凝集破壊、ｃｆ／ａｆ：一部タイル側面からの界面破壊、ａｆ：タイル側面からの界面破壊、で表した。
【００４３】
５）耐水接着性
上記の常態接着性と同様の方法により試験体を得た。得られた試験体を２３℃水中に７日間浸漬した後、試験機に取り付け５０ｍｍ／分の速度で引張り試験を行い、破壊するまでの応力を測定し、破壊状態を目視にて観察した。結果を表３に示す。破壊状態は常態接着性試験と同様に評価した。また、水中に浸漬後、自然剥離したものは×で示した。
【００４４】
６）たわみ追従性試験
図２は、たわみ追従性試験の試験体の概略説明図であり、（ａ）は断面図、（ｂ）は上面図である。図３は、たわみ追従性の試験方法を示す概略説明図である。
図２に示した如く、厚さ１ｍｍのＳＵＳ板１６に接着剤１４（タイルエース：セメダイン（株）製）で５０ｍｍ角磁器質タイル１０を、目地間隔を５ｍｍ確保して貼り付け、２３℃５０％ＲＨで３日間養生を行った。その後、前記得られた目地材組成物１２を充填し、２３℃５０％ＲＨにて７日間養生し試験体２０ｂとした。
作製した試験体２０ｂを試験機３０に取り付け、図３のようにＳＵＳ板１６から１ｍｍの変位をかけ、試験後の目地の状態を目視にて観察した。なお、図３中、荷重の方向を矢印で示した。結果を表３に示す。
評価基準：◎：異常なし、△：一部目地材に割れ・亀裂の発生、×：全体に目地の割れ・亀裂の発生もしくはタイルと目地のはがれが発生。
【００４５】
【表２】
2007277480.tif 000006
【００４６】
【表３】
2007277480.tif 000007
【００４７】
表２に示した如く、シリコーン系界面活性剤を配合した本発明の目地材組成物では、作業性に優れ、且つ水による拭き取りが可能であった。さらに、表３に示した如く、本発明の目地材組成物は、常態接着性、耐水接着性及びたわみ追従性も優れていた。
【産業上の利用可能性】
【００４８】
本発明の目地材組成物は、水による拭き取りが可能となり、塗り目地法によって効率の良く施工ができると共に、下地の動きに追従することで目地の割れや欠けを生じにくく、タイルまたは石材の割れを防ぐことができるタイル及び石材用目地材として好適に使用できる。
【図面の簡単な説明】
【００４９】
【図１】実施例で作製した常態接着性の試験体の概略説明図であり、（ａ）は断面図、（ｂ）は上面図である。
【図２】実施例で作製したたわみ追従性の試験体の概略説明図であり、（ａ）は断面図、（ｂ）は上面図である。
【図３】たわみ追従性の試験方法を示す概略説明図である。
【符号の説明】
【００５０】
１０：タイル、１２：目地材組成物、１４：接着剤、１６：ＳＵＳ板、２０ａ，２０ｂ：試験体、３０：試験機。
【図１】
2007277480.tif 000008
【図２】
2007277480.tif 000009
【図３】
2007277480.tif 000010